FR 2598827 A1 19871120 FR 8606916 A 19860514 La présente invention concerne les dispositifs o5tiques utilisant des cristaux liquides. La présente invention a été faite au Laboratoire de Physique des Solides de l'Université de Paris Sud, laboratoire associé au CNRS N. 04 0002. De nombreux travaux de recherche ont été conduits depuis au moins une dizaine d'années sur les cristaux liquides. Ces travaux ont donné lieu à de très nom10 breuses publications. On citera par exemple les documents: 1) APPLIED PHYSICS, vol. 11, N. 1, septembre 1976, Springer-Verlag, K. Fahrenshon et al: "Deformation of a Pretilted Nematic Liquid Crystal Layer in an Electric Field", pages 67-74, et 2), JOURNAL OF APPLIED PHYSICS, vol. 47, N.9 septembre 1976, American Institute of Physics, S. Matsumoto et al: "Field-induced deformation of hybrid - aligned nematic liquid crystals: New-multicolor liquid crystal display", pages 3842-3845, qui traitent d'un effet de biréfringence électriquement contrôlée dans les cristaux liquides nématiques, par couplage, dans le volume d'une cellule contenant un matériau cristal liquide, d'un champ électrique appliqué sur la cellule, avec l'anisotropie diélectrique du cristal liquide. Par ailleurs, différents résultats des travaux de recherche effectués au Laboratoire de Physique des Solides de l'Université de Paris Sud sont décrits dans la demande de brevet français déposée le 28 avril 1982, sous le N. 82 07309 et publiée sous le N. 2 526 177, la demande de 30 brevet français déposée le 23 octobre 1984 sous le N. 84 16192 ou encore la demande de brevet français déposée le 18 juin 1985 sous le N. 85 09224. L'un des gros inconvénients de la majorité des dispositifs électrooptiques jusqu'ici proposés résulte du fait que leur temps de réponse à une excitation électrique dépasse largement la milliseconde. - 5 On a certes proposé récemment un système qui permet la commutation rapide à la microseconde, dans les cristaux liquides, sur de la lumière polarisée. Il s'agit d'un dispositif qui utilise la ferroélectricité de Volume d'un matériau smectique chiral et un ancrage de surface faible. Ce dispositif est décrit dans le document Ferroelectrics 59, 25 (1984) par N. CLARK et S. LAGERWALL. Néanroins, ce dispositif bien au'il autorise un temps de réponse relativerent court, présente différents inconvénients, 15 parmi lesquels on citera: la difficulté de travailler par multiplexage, le caractère polaire de l'ancrage, la nécessité de contrôler avec précision la force d'ancrage, la conscnmation des cellules lorsqu on utilise un champ électrique alternatif de maintien. Tenant compte des limites des dispositifs 2D jusqu'ici proposés, les inventeurs se sont donnés pour but de proposer de nouveaux moyens permettant de mettre en oeuvre des excitations électriques haute fréquence, pouvant atteindre plusieurs MHz, sur des dispositifs électrooptiques à cristaux liquides. Après de noxneuses études théoriques et constatations expérimentales les inventeurs proposent pour résoudre le problème ainsi posé un procédé de preparation d'un dispositif électrooptique à cristaux liquides ' - selon lequel - on prépare deux plaques transparentes parallèles rêvôtues chacune sur l'une de leurs faces d'un revêtement conducteur formant électrode, on place les deux plaques à proximité l'une de l'autre dans une disposition sensiblement parallèle après avoir intercalé une cale entre les plaques, et - on remplit l'espace délimité par les deux plaques et la cale à l'aide d'une matière qui comprend des molécules douées de propriétés nématiques, caractérisé par le fait qu'il comprend de plus l'étape consistant à: - définir des variations contrôlées d'impédance en surface de l'un au moins des revêtements d'électrode sur des zones choisies de celui-ci. Comme cela sera explicité par la suite, les 10 dispositifs électrooptiques ainsi obtenus permettent de générer entre les plaques, un champ électrique divergent et oblique au niveau des zones du revêtement de variation d'impédance contrôlée, et de là, permettent d'obtenir une courbure et une inclinaison du directeur nématique des mo15 lécules douées de propriété nématique placées entre les plaques, aptes à produire un effet de biréfringence. Plus précisément, le procédé d'utilisation, conforme à la présente invention, des dispositifs électrooptiques à cristaux liquides ainsi obtenus,comprend l'étape 20 consistant à appliquer entre les deux électrodes prévues respectivement sur les plaques, une tension électrique d'excitation apte à produire un champ électrique oblique par rapport à une normale aux électrodes, au niveau des zones présentant des variatios contrôlées d'impédance. 25 De préférence, le procédé d'utilisation conforme à la présente invention comprend l'étape consistant à appliquer entre les deux électrodes prévues respectivement sur les plaques une tension électrique alternative d'excitation dont la fréquence est supérieure à 30 une fréquence critique d'instabilité définie par la propriété suivante: en considérant un premier point sur une zone de variation d'impédance contrôlée d'un revêtement, un second point sur le même revêtement à l'extérieur de la zone et un troisième point placé sur l'autre revêtement et situé sur une normale aux revêtements passant par le premier point, l'impédance diélectrique, essentiellement capacitive, entre le second et le troisième points est égale à la somme de l'impédance diélectrique entre le troisième et le premier points et de l'impédance du revêtement entre le second et le premier points. D'autres caractéristiques, avantages et buts de la présente invention apparaîtront à la lecture de la description détaillée qui va suivre et en regard des dessins annexés donnés à titres d'exemples non limitatifs et sur lesquels - les figures 1, 2 et 3 représentent trois photographies, avec grossissement d'une cellule conforme à un premier exemple mettant en oeuvre la présente invention, correspondant à une fréquence d'excitation supérieure à la fréquence critique et à des amplitudes d'excitation électrique différentes, À - les figures 4 à 15 représentent les photographies, avec 20 grossissement, d'une autre cellule conforme à un second exemple mettant en oeuvre la présente invention, correspondant à des fréquences d'excitation électrique différentes, et une même amplitude d'excitation, - la figure 16 illustre schématiquement, et en perspective, une cellule électrooptique conforme à la présente invention, - la figure 17 illustre schématiquement le processus mis en oeuvre par l'invention sur cette cellule pour l'obtention d'un effet de biréfringence, - la figure 18 représente différentes courbes illustrant la valeur de la tension d'excitation en fonction de la fréquence d'excitation, correspondant au seuil d' clairement pour différentes variantes de réalisation de la cellule conforme au premier exemple précité, dont plusieurs photographies sont illustrées en figures 1, 2 et 3, - la figure 19 illustre schématiquement un revêtement d'électrode obtenu après mise en oeuvre du procédé de préparation conforme à la présente invention, - la figure 20 représente un exemple de cellule électrooptique conforme à la présente invention, - la figure 21 illustre schématiquement un mode d'excitation d'un dispositif conforme à la présente invention. 10 On va tout d'abord expliciter le procédé de préparation d'un dispositif électrooptique à cristaux liquides conforme à la présente invention. Comme évoqué précédemment, l'étape essentielle de ce procédé consiste à préparer deux 15 plaques transparentes parallèles revêtues chacune, sur l'une de leur face, d'un revêtement conducteur formant électrode, en définissant des variations contrôlées d'impédance en surface de l'un au moins des revêtements d'électrode sur des zones choisies de 20 celui-ci. Par la suite, les deux plaques ainsi préparées sont placées à proximité l'une de l'autre dans une disposition sensiblement parallèle, après avoir intercalé une cale entre les plaques et l'espace 25 délimité par ces deux plaques et la cale est remplie d'une matière qui comprend des molécules douées de propriétés nématiques. De préférence, les variations contrôlées d'impédance en surface de l'un au moins des revêtements 30 d'électrode sont réalisées par altération de l'impédance intrinsèque du revêtement conducteur formant électrode. Différentes variantes de réalisation peuvent être utilisées pour réaliser cette altération de l'impédance intrinsèque. Selon une première variante de réalisation on utilise une réaction chimique. L'étape consistant à définir des variations contrôlées d'impédance en surface de l'un au moins des revêtements d'électrode est alors - réalisée: 1) en déposant une couche régulière de revêtement conducteur homogène sur l'une des plaques puis 2) en modifiant l'impédance en surface du revêtement sur des zones choisies de celui-ci, par réaction chimique. 2' Plus précisément encore, selon un mode de réalisation considéré actuellement comme préférentiel de cette première variante, l'étape consistant à définir des variations contrôlées d'impédance en surface de l'un au moins des revêtements d'électrode est réalisée 1) en déposant une couche régulière d'un revêtement - électriquement conducteur d'oxydes d'étain et d'indium (I.T.O), sur l'une des plaques, puis 2) en assurant, par réaction chimique, sur des zones choisies du revête':-''-' ment, une réduction au moins partielle des oxydes d'étain et d'indium On sait en effet que les oxydes d'étain et d'indiura, en principe semi20 conducteurs, peuvent devenir moins conducteurs et m e isolants après réduction chimique. Pour assurer l'altération de l'impédance intrinsèque du revêtement conducteur formant électrode, on peut encore utiliser une gravure mécanique totale ou partiel-' en épaisseur. Dans ce cas, l'étape consistant à définir des variaJors contrôlées d'im"édance en surface de l'un au moins des revêtements d'électrode est réalisée 1) en déposant une couche régulière de revêtement conducteur homogène sur l'une des plaques, puis 2) en assurant une gravure mécanique du revêtement sur des zones choisies de celui-ci. Le cas échéant, les variations contrôlées d'impédance en surface de l'un au moins des revêtements d'électrode peuvent encore être réalisées en déposant, sur des zones choisies du revêtement électriquement conducteur, une couche de recouvrement en un matériau présentant une conductibilité électrique différente de celle du revêtement Les variations contrôlées d'impédance en surface de l'un au moins des revêtements d'électrode, précités, peuvent correspondre soit à une variation progressive d'impédance de la périphérie des zones choisies vers le centre de cellesci, soit à une variation brusque d'impédance lors du franchissement de la délimitation des zones choisies. La largeur de ces zones sera de préférence de l'ordre de grandeur de l'épaisseur de la cellule. L'homme de l'art comprendra aisément que dans le cas o l'on souhaite obtenir une variation progressive d'impédance de la périphérie des zones choisies vers le centre de celles-ci,on utilisera de préférence une modification de l'impédance en surface du 15 revêtement, par réaction chimique. Par contre, lorsque l'on souhaite obtenir une variation brusque d'impédance lors du franchissement de la délimitation des zones choisies, on utilisera de préférence une gravure mécanique du revêtement ou encore un recouvrement ou remplacement 20 de celui-ci sur les zones choisies. On a illustré schématiquement sur la figure 16 une cellule électrooptique à cristaux liquides ainsi obtenue. On aperçoit sur cette figure 16, une cellule 25 10 qui comprend deux plaques transparentes et parallèles 11, 12 de préférence en verre. Une cale 13 est intercalée entre les plaques 11, 12 et définit en coopération avec celles-ci une chambre interne étanche qui contient une matière 17 comprenant des molécules douées de propriétés nématiques. Les plaques 11, 12 sont munies,sur leur surface interne en regard,de revêtements 14,15 respectivement, électriquement conducteurs et transparents formant électrode. z -.....-, "' ' /, 2? -, --1 Ces électrodes 14, 15 lorsqu'elles sont reliées aux bornes d'une alimentation électrique, permettent d'appliquer sur la matière 17, un champ électrique, de valeur contrôlée et d'orientation générale normale aux plaques 11, 12. Onaparailleurs illustré schématiquement sur la figure 16 une zone 16 sur laquelle on a réalisé une variation contrôlée d'impédance en surface du revêtement 15, par exemple une gravure. L'électrode 15 possède sur la périphérie de la zone 16 une conductibilité sensiblement homogène et donc une densité de charge sensiblement homogène. Par conséquent, l'application d'une tension électrique d'excitation entre les électrodes 14 et 15 génère sur la périphérie de la zone 16 un champ électrique d'orientation sensiblement homogène normal aux électrodes 14, 15. Sur la figure 16 ce champ électrique d'orientation normale aux électrodes est illustré schématiquement par les flèches référencées E1. Par contre, au-dessus de la zone 16 qui correspond à une zone de variation contrôlée d'impédance on obtient un champ électrique divergent et oblique en éloignement de la bordure de la zone 16, comme illustré schématiquement sur la figure 16 par les flèches référencées E2. De là, en utilisant une matière 17 comprenant des molécules douées de propriétées nématiques qui possèdent une forte anisotro-; pie diélectrique, on obtient dans la cellule 10 une inclinaison du directeur nématique au-dessus de la zone 16 pré30 citée. En effet, les molécules douées de propriétés nématiques et possédant une forte anisotropie diélectrique suivent l'orientation du champ oblique E2. Pour cela, on peut utiliser soit des cristaux liquides nématiques à anisotropie diélectrique positive, tels que les composés cyanobiphényl soit des cristaux nématiques à anisotropie diélectrique négative. Dans le cas d'une anisotropie diélectrique positive, la constante diélectrique dans le sens de l'axe des molécules étant supérieure à la constante diélectrique perpendiculaire à cet axe, les molécules s'orientent parallèlement au champ électrique. Par contre, dans le cas d'une anisotropie diélectrique négative, la constante diélectrique dans le sens de l'axe des molécules étant inférieure à la constante diélectrique perpendiculairement à cet axe, les molécules s'orientent perpendiculairement au champ 15 électrique. L'agencement oblique des molécules de cristal liquide forme ainsi un effet de biréfringence visible lorsque la cellule est observée en lumière polarisée entre deux polariseurs croisés, par exemple. On va maintenant décrire deux exemples expérimentaux réalisés respectivement l'un sur un dispositif électrooptique à cristaux liquides conforme à la présente invention pour lequel l'un des revêtements formant électrode a subi une gravure sur des zones choisies pour définir des 25 variations brusques d'impédance, l'autre sur un dispositif électrooptique à cristaux liquides conforme à la présente invention pour lequel l'un des revêtements a subi un traitement chimique déterminant un gradient d'impédance en surface sur des zones choisies. EXEMPLE 1 Une première série d'expériences a été réalisée sur une série de cellules comprenant une première :15 plaque 12 recouverte d'un dépôt d'or 15 évaporé sous vide sous incidence oblique (600) et électriquement O conducteur, d'une épaisseur de l'ordre de 700 A, des trous 16 d'un diamètre moyen de l'ordre de 80g étant réalisés dans le dépôt d'or à l'aide d'une aiguille, et une seconde plaque 11 comprenant un revêtement 14 d'oxyde d'indium et d'étain et traité au silane homéotrope. Ces cellules étaient remplies d'un cristal liquide du type 5CB. Elles sont observées entre polariseurs croisés. Plus précisément, les expériences ont été conduites sur plusieurs cellules d'un premier type correspondant à un ancrage faible du cristal liquide et réalisées avec des cales 13 possédant respectivement une épaisseur de 6g, 20 et 65g. L'ancrage faible du cristal liquide est mis en évidence par le fait que les trcus 16 réalisés dans le dépôt d'or 15 ne deviennent pas homéotropes tout de suite mais seulement après au moins 24 heures après le remplissage de la cellule. D'autres expériences ont été réalisées sur une cellule correspondant à un ancrage fort. L'ancrage fort est mis en évidence par le fait que les trous 16 réalisés dans le dépôt d'or deviennent immédiatemment homéotrope après remplissage de la cellule. Les expériences réalisées sur les cellules du type ancrage fort, ont été faites uniquement avec une cale 13 présentant une épaisseur de 6g. On a mesuré tout d'abord la tension appliquée,:39 entre les électrodes de la cellule pour obtenir le seuil d'éclairement des bords destrous 16, en fonction de différentes fréquences d'excitation allant globalement de 10Hz à 1MHz. Les résultats de ces mesures sont illustrés en traits continus sur la figure 18. On constate à l'examen de cette figure que pour éclairer le bord des trous 16, la tension d'excitation est pratiquement constante pour un même échantillon quelle que soit la fréquence, jusqu'à 700KHz ou 1MHz. La tension varie peu en fonction de l'épaisseur mais elle doit être augmentée (deux fois plus environ) lorsque l'ancrage est fort. Les expériences ont été poursuivies pour faire apparaître une frange marron, c'est-à-dire utili10 ser le contraste maximum. Les résultats de ces mesures sont illustrés schématiquement en traits mixtes interrompus sur la figure 18. On constate que pour faire apparaître la frange marron, il faut augmenter progressivement la tension en même temps que la fréquence, pour une même 15 épaisseur. La figure 1 représente une photographie de cette cellule électrooptique à cristaux liquides sans tension d'excitation. La figure 2 représente une photographie 20 de la même cellule pour une tension d'excitation correspondant au seuil d'éclairement des bords des différents trous 16. Enfin, la figure 3 représente une photographie de la même cellule après apparition de la 25 frange marron. EXEMPLE 2 Pour cette seconde série d'expérimentations on a utilisé des plaques de verre 11, 12 recouvertes d'une couche conductrice d'oxydes d'étain et d'indium (ITO) 30 d'une épaisseur de l'ordre de 250 A. La cellule d'expérimentation a été préparée comme suit. Après dégraissage à l'acétone et lavage à l'eau distillée l'une des plaques 12 séchée a été modifiée 35 de la manière suivante. - f 0.. A. 2,... - 5 . 0, -S.: . - E - V; - 0:-' S S.,, 0. 7.10 i : g f u : - D : -; 0: 15 g - s E : 0: : 0 D f en L: à-:; 0 0 2e :: 7 : g. " :: * 7 ô:.025 R\7-. 0 3b * 0 - -:, : f: g :-. ::\ . . -Une gouttelette de solution acqueuse de potasse à 30 % a été déposée sur la plaque. Puis une lame d'aluminium de 0,01mm d'épaisseur et d'environ 2mm de large a été placée en contact de la couche conductrice d'oxydes d'étain et d'indium. Après environ 2mm de réaction la plaque a été lavée sous eau distillée. Une réduction des oxydes d'étain et d'indium par l'aluminium plus électropositif a ainsi été réalisée. La résistance électrique de la couche d'oxydes d'étain et d'indium recouvrant la plaque a ensuite été mesurée au niveau d'une série de paires de points. Le résultat de ces mesures est illustré schématiquement sur la figure 19. Sur cette figure, on a référencé schématiquement 20 la zone de contact de la lame d'aluminium sur la couche conductrice d'oxydes d'étain et d'indium. Les paires de points de mesure de la résistance électrique sont référencées schématiquement et respectivement A1, A2; B1, B2; Cl, C2; D1, D2; F1, F2. Les valeurs des résistances mesurées entre ces paires de points sont indiquées sur la figure 19. On constate que la résistance électrique croît progressivement jusqu'à devenir presque infinie au niveau de la zone de contact précédemment établie entre la couche conductrice d'oxydes d'étain et d'indium et la lame d'aluminium. En d'autres termes, on obtient ainsi un gradient de résistance électrique sur la couche d'oxydes d'étain et d'indium. Après séchage et fixation d'un fil de jonction 22 pour l'excitation électrique à l'aide de laque d'argent 21, la cellule électrooptique est confectionnée comme suit. La plaque 12 présentant le gradient de résistance électrique précité obtenu par réduction de la couche d'oxydes d'étain et d'indium et la plaque conductrice 11 intacte sont séparées par une cale de 6p en mylar. Un cristal liquide type 5CB est introduit par capillarité dans le volume étanche défini par les plaques 11, 12 et la cale 13. Après application d'une tension de l'ordre de quelques volts l'échantillon devient 5 homéotrope. On l'observe entre polariseurs croisés. Apres application d'une tension d'excitationd 'une fréquence variable allant de 1Hz à 7MHz on observe l'apparition d'une auréole lumineuse formée plus précisément de deux bandes étroites séparées de 0,15 à 0,20mm selon la fréquence d'excitation et se rejoignant par deux bandes semicirculaires, c'est-àdire une auréole de forme sensiblement homologue du contour de la lame d'aluminium utilisée pour la réduction de lacouche conductrice d'oxyde, d'étain et d'indium. 15 Deux types de mesures réalisées sur cette cellule sont précisés dans le tableau ci-dessous. la première colonne à gauche de ce tableau précise les fréquences d'excitation correspondant aux différents relevés de mesures. La deuxième colonne précise en Volts la valeur de la tension d'excitation correspondant au seuil d'instabilité, c'est-à-dire à l'apparition de l'auréole lumineuse. La troisième colonne précise, en unités 25 arbitraires, l'écartement des bandes rectilignes d'instabilité en fonction des fréquences d'excitation. Enfin, la quatrième colonne sur la droite du tableau 1 précise les numéros des photographies illustrées respectivement sur les figures 4 à 15. t0 15 30 TABLEAU 1 Fréquence Tension-seuil Ecartement ______ _ (TensVion-seuil (unités arbitraires) Photo n (Volt) Hz 0,8 Hz 0,8 300 Hz 0,8 I kHz 0,8 kHz 0,8 40 PIG.4 kHz 0,8 42 FIG.5 kHz 0,8 45 FIG.6 kHz 0,9 47 FIG.7 500 kHz 1,0 49 FIG.8 800 kHz 51 FIG. 9 1 MHz 1,4 53 FIG. 1 0 2 MHz 55 FIG.11 3 MHz 3,0 59 FIG. 12 4 MHz 62 FIG. 1 3 MHz 3,9 64 FIG. 14 6 MHz 65 FIG. 15 On constate, à l'examen du tableau ci-dessus et des figures 4 à 15 que l'écartement entre les bandes rectilignes d'instabilité augmente en fonction de la fréquence d'excitation. Ce résultat sera expliqué par la suite. Pour expliquer le phénomène mis en oeuvre par la présente invention, on se référera maintenant à la figure 17. On a représenté sur cette figure 17 une cellule 10 similaire à celle représentée sur la figure 16, comprenant deux plaques transparentes 11, 12, parallèles et revêtues d'électrodes 14, 15. Les plaques 11, 12 sont séparées par une cale 13. La cellule contient un cristal liquide 17. L'une des électrodes 15 possède une zone 16 de variation de résistance. On supposera pour faciliter les explications qui vont suivre qu'il s'agit d'une augmentation progressive de résistance de la périphérie 10 de la zone 16 vers le centre de celle-ci. On considérera maintenant deux points, G et H sur l'électrode 15; un premier point G est situé sensiblement au centre de la zone 16 de variation ide résistance contrôlée du revêtement; le second point H est 15 situé sur le même revêtement, à l'extérieur de la zone 16, par exemple sur le pourtour de celle-ci. Enfin, on considérera un troisième point J placé sur l'autre revêtement 14 et situé sur une normale aux revêtements 14, 15 passant par le premier point G. L'impédance entre le premier et le second point G, H, essentiellement résistive est illustrée schématiquement par une résistance référencée R sur la figure 17. L'impédance, essentiellement capacitive, 25 entre le premier et le troisième point G, J est illustrée schématiquement par une capacité référencée C0 sur la figure 17. Enfin, l'impédance, essentiellement capacitive, entre le deuxième et le troisième point H, J est illustrée 30 schématiquement par une capacité référencée Ci sur la figure 17. : k :: : t: L:: f: :: ce DX a : : f :: Es : E:: 10 :. : : -:: 0 1 5 : X:0, 7 0,: 0, à: - 0, ô- 20 : - - f V- f : : 25 :. ' -: . - ': : -:. - Qv . - 8 : : 0.30 . * ( i. g . *; ^ E * Q -: . . . !. On sait que les capacités C0 et Ci entre le troisième point J et respectivement le premier point G et le second point H sont inversement proportionnelles à la distance séparant ces paires de points. En conséquence, l'impédance diélectrique (1/Ci) entre le troisième point J et le deuxième point H est toujours supérieure à l'impédance diélectrique (1/C0) entre le troisième point J et le premier point G. Par ailleurs, ces impédances diminuent lorsque la fréquence d'excitation augmente. Pour une fréquence d'excitation relativement faible, la somme de l'impédance diélectrique entre le troisième et le premier points,G et J, et de l'impédance du revêtement (R) entre le second et le premier points, H et G, sera inférieure à l'impédance diélectrique entre le troisième et le second points, J et H. Les charges sont alors réparties de façon sensiblement uniforme sur l'électrode 15 malgré la présence de la zone 16 possédant une variation d'impédance. La fréquence d'excitation augmentant les impédances diélectriques entre le troisième et respectivement le premier et le second points, G et H, vont diminuer. Pour une fréquence qui sera dite fréquence critique d'instabilité dans la présente demande de brevet, la somme de l'impédance diélectrique entre le troisième et le premier points, J et G, et de l'impédance du revêtement entre le premier et le second points, G et H, sera égale à l'impédance diélectrique entre le secondea le troisième points J et H. On obtient alors une répartition non uniforme des charges sur le revêtement 15, la zone 16 de plus grande impédance de ce revêtement étant appauvrie en charges. De ce fait, au voisinage de la plaque 12 possédarft la zone 16 de variation d'impédance, au niveau des points H répondant à l'égalité d'impédance précitée, les lignes de champ électrique sont inclinées vers le centre de la zone 16. Plus précisément, dans l'épaisseur de la cellule, les lignes de champ électrique sont incurvées, en se rapprochant du centre de la zone 16 à proximité de la plaque 12 pour arriver'sur la plaque 11 opposée sensiblement 10 perpendiculairement à celle-ci. Lorsque la fréquence d'excitation augmente encore, compte-tenu de la diminution correspondante de l'impédance diélectrique capacitive entre le troisième point J et les premier et second points, G et H, le 15 phéonomène d'instabilité précité sera obtenu pour des valeurs d'impédance encore plus faible entre les. premier et second points G et H, c'est-à-dire pour des lieux de second point H encore plus éloignés du centre de la zone 16 à gradient de résistance électrique (c'est-à-dire des lieux de second point H correspondant à une variation d'impédance plus faible). Ce phénomène est clairement révélé par les figures 4 à 15 qui montrent que l'écartement entre les zones rectilignes d'instabilité (correspondant aux lieux des seconds points H) augmente avec la fréquence d'exci25 tation lorsque les zones 16 de variation d'impédance présentent un gradient d'impédance. En conséquence, le procédé d'utilisation du dispositif électrooptique à cristaux liquides conforme à la présente invention comprend pour l'essentiel l'étape 30 consistant à appliquer entre les deux électrodes 11, 12 prévues respectivement sur les plaques, une tension électrique alternative d'excitation dont la fréquence est supérieure à une fréquence critique d'instabilité pour laquelle, en consi- 1 8 dérant un premier point G sur une zone de variation À d'impédance contr8lée d'un revêtement 12, un second point H sur le même revêtement à l'extérieur de la zone, et un troisième point J placé sur l'autre revêtement et situé sur une normale au revêtement passant par le premier point, l'impédance diélectrique (1/Ci) essentiellement capacitive entre le second et le troisième points, H:et J, est égale à la somme de l'impédance diélectrique (1/C0) entre le troisième et le'premier points, J et G, et de l'impédance entre le premier et le second points, G et H. Selon une autre caractéristique avantageuse de l'invention, pour supprimer l'effet de biréfringence obtenu lors de l'application de la tension électrique d'excitation à une fréquence supérieure à la fréquence critique d'instabilité précitée, le procédé d'utilisation comprend avantageusement l'étape consistant à appliquer entre les électrodes une tension électrique d'inhibition d'une fréquence inférieure à la fréquence critique. En effet, lors de l'application d'une telle tension électrique d'inhibition d'une fréquence inférieure à la fréquence critique, les lignes de champ électrique redeviennent parfaitement perpendiculaires aux plaques 11, 12 pour définir un alignement homogène des molécules du 25 cristal liquide en raison du couplage entre le champ électrique et l'anisotropie diélectrique des molécules. L'application d'une tension électrique d'inhibition d'une fréquence inférieure à la fréquence critique d'instabilité permet bien entendu d'obtenir une suppression '- 30 de l'effet de biréfringence très rapide eten tout cas plus rapide que si la tension d'excitation était simplement interrompue, auquel cas la suppression de l'effet de biréfrigence dépendrait du temps de relaxation lié à l'élasticité de courbure des molécules. Bien entendu, dans le cas o les zones choisies de-l'électrode possèdent une impédance infinie, obtenue par exemple par gravure complète, la fréquence critique d'excitation est nulle. Il suffit alors d'appli5 quer une tension électrique continue entre les électrodes pour obtenir un champ électrique oblique par rapport à une normale aux électrodes. Dans cette hypothèse d'impédance infinie au niveau des zones choisies, dans la mesure o la fréquence critique est nulle, on ne peut 10 appliquer une tension électrique d'inhibition de fréquence inférieure. Pour supprimer l'effet de biréfringence il faut alors supprimer la tension alternative d'excitation. Pour afficher des caractères alphanumé15 riques à l'aide d'une cellule électrooptique à cristaux liquides conforme à la présente invention, il suffit de réaliser sur l'une des électrodes 15 de la cellule une série de plages présentant une variation d'impédance en surface, qui reproduit les caractères alphanumériques à afficher, par exemple de réaliser la gravure de matrices de points ou de lignes sur chacune de ces plages 19 d'électrode, comme illustré schématiquement sur la figure 20. Comme l'effet d'inclinaison apparaît sur 25 une largeur égale à l'épaisseur de la cellule, cette matrice de points ou de lignes aura un pas latéral comparable à ladite épaisseur de la cellule. On remarquera donc que l'illustration de la figure 20 n'est pas représentée à l'échelle, l'épaisseur de la cellule séparant 30 les électrodes 14 et 15 étant dans la pratique, comme indiqué ci-dessus, de l'ordre de grandeur du pas des points ou des lignes gravés sur les plages 19. i Lorsqu'une tension d'excitation d'une fréquence supérieure à la fréquence critique d'instabilité et d'amplitude supérieure au seuil sera appliquée aux bornes de la cellule, celle-ci affichera le caractère alphanumérique défini par les plages 19 excitées présentant une variation d'impédance contrôlée. Pour effacer ce caractère affiché, il suffit d'appliquer sur les plages précitées une tension d'excitation d'une fréquence inférieure à la fréquence critique d'instabilité, ou de supprimer la tension d'excitation. Pour permettre d'afficher différents caractères alphanumériques à l'aide d'un même dispositif électrooptique, il convient de diviser l'électrode 15 en 15 plusieurs plages,19 séparées et d'appliquer sélectivement la tension d'excitation sur ces plages. En effet seules les zones 16 placées sur des plages 19 d'électrode recevant une tension d'excitation de fréquence supérieure à la fréquence critique d'instabilité et d'amplitude supérieure au seuil appara tront lumineuses. Les différentes zones ou plages à exciter de l'électrode 15 peuvent présenter des fréquences critiques différentes, ce qui permet un affichage sélectif 25 en contrôlant la fréquence d'excitation. On a représenté schématiquement sur la figure 21 un exemple de signaux d'excitation appliqués respectivement sur les électrodes d'une cellule conforme à la présente invention, de façon avantageuse respective30 ment sur des électrodes de ligne et de colonne. La figure 21 montre que la tension d'excitation appliquée sur une zone 16 de variation contrôlée d'impédance peut etre formée par superposition de deux signaux basse fréquence appliqués respectivement sur les électrodes et dont le déphasage fait apparaître des composantes hautes fréquences. Les signaux représentés sur la figure 21 ne sont donnés qu'à titre d'illustration non limitative. Bien entendu, la présente invention n'est pas limitée aux exemples de réalisation qui viennent d'être décrits mais s'étend à toutes variantes conformes 10 à son esprit. REVENDICATIONS 1. Procédé de préparation d'un dispositif électrooptique à cristaux liquides selon lequel: - on prépare deux plaques transparentes parallèles (11, 12> revêtues chacune sur l'une de leurs faces d'un revêtement j/-. conducteur formant électrode (14, 15), - on place les deux plaques à proximité l'une de l'autre dans une disposition sensiblement parallèle après avoir intercalé une cale (13) entre les plaques, et - on remplit l'espace délimité par les deux plaques (11, 12) et la cale (13) à l'aide d'une matière (17) qui comprend des molécules douées de propriétés nématiques, caractérisé -15 par le fait qu'il comprend de plus l'étape consistant à - définir des variations contrôlées d'impédance en surface de l'un au moins des revêtements d'électrode sur des zones (16) choisies de celui-ci. 2. Procédé selon la revendication 1, carac20 térisé par le fait que les variations contrôlées d'impédance en surface de l'un au moins des revêtements d'électrode (15) sont réalisées par altération de l'impédance intrinsèque du revêtement conducteur formant électrode. 3. Procédé selon l'une des revendications 25 1 ou 2, caractérisé par le fait que l'étape consistant àdéfinir des variations contrôlées d'impédance en surface de l'un au moins des revêtements d'électrode est réalisée: - en déposant une couche régulière de revêtement conducteur homogène (15) sur l'une des plaques (12), puis - en modifiant l'impédance en surface du revêtement sur des zones choisies (16) de celui-ci, par réaction chimique. 4. Procédé selon la revendication 3, caractérisé par le fait que l'étape consistant à définir des variations contrôlées d'impédance en surface de l'un au moins des revêtements d'électrode est réalisée: - en déposant une couche régulière d'un revêtement électriquement conducteur (15)d'oxydes d'étain et d'indium, sur l'une des plaques (12), puis - en assurant, par réaction chimique, sur des zones choisies (16) du revêtement, une réduction au moins partielle 10 des oxydes d'étain et d'indium. 5. Procédé selon l'une des revendications 1 et 2, caractérisé par le fait que l'étape consistant à définir des variations contrôlées d'impédance en surface de l'un au moins des revêtements d'électrode est réalisée: 15 - en déposant une couche régulière de revêtement conducteur homogène (15) sur l'une des plaques (12), puis - en assurant une gravure mécanique du revêtement sur des zones choisies (16) de celui-ci. 6. Procédé selon la revendication 1, carac20 térisé par le fait que les variations contrôlées d'impédance en surface de l'un au moins des revêtements d'électrode sont réalisées en déposant sur des zones choisies (16) du revêtement électriquement conducteur, une couche de recouvrement en un matériau présentant une conductibilité 25 électrique différente de celle du revêtement. 7. Procédé selon l'une des revendications 1 à 6, caractérisé par le fait que les variations contrôlées d'impédance en surface de l'un au moins des revêtements d'électrode correspondent à une variation progressive d'impé30 dance de la périphérie des zones choisies (16) vers le centre de celles-ci. 2-5988 27 8. Procédé selon l'une des revendications: à 6, caractérisé par le fait que les variations contrôlées d'impédance en surface de l'un au moins des revêtements d'électrode correspondent à une variation brusque d'impédance lors du franchissement de la délimitation des zones choisies (16). 9. Dispositif électrooptique à cristaux liquides obtenu par la mise en oeuvre du procédé conforme à l'une des revendications 1 à 8, comprenant deux plaques transparentes parallèles (11, 12) revêtues chacune sur l'une de leurs faces d'un revêtement conducteur (15) formant électrode, une cale (13) intercalée entre les plaques, une matière (17) qui comprend des molécules douées de propriétés nématiques qui remplit l'espace délimité par les deux : 15' plaques (11, 12) et la cale (13), dans lequel l'un au moins des revêtements conducteurs présente, sur des zones choisies (16), des variations contrôlées d'impédance en surface. 10. Dispositif électrooptique selon la revendication 9, caractérisé par le fait que les molécules douées de propriétés nématiques possèdent une forte anisotropie diélectrique positive. 11. Dispositif selon la revendication 10, caractérisé par le fait que les molécules douées de propriétés nématiques comprennent des corps de la famille des cyanobiphényl. 12. Dispositif électrooptique selon la revendication 9', caractérisé par le fait que les molécules douées de propriétés nématiques possèdent une forte anisotropie diélectrique négative. 13.. Dispositif électrooptique selon l'une 30 des revendications 9 à 12, caractérisé par le fait que les zones (16) présentant des variations contrôlées d'impédance sont réparties sur des plages isolées du revêtement formant électrode. ( 14. Procédé d'utilisation du dispositif électrooptique à cristaux liquides conforme à l'une des revendications 9 à 13 et obtenu à l'aide du procédé conforme à l'une des revendications 1 à 8, caractérisé 5 par le fait qu'il comprend l'étape consistant à appliquer entre les électrodes (14, 15) prévues respectivement sur les plaques (11, 12) une tension électrique d'excitation apte à produire un champ électrique oblique par rapport à une normale aux électrodes, au niveau des zones (16) présentant une variation contrôlée d'impédance. 15. Procédé d'utilisation du dispositif électrooptique à cristaux liquides selon la revendication 14, caractérisé par le fait qu'il comprend l'étape consistant à appliquer entre les deux électrodes (14, 15) prévues respectivement sur les plaques (11, 12), une tension électrique alternative d'excitation dont la fréquence est supérieure à une fréquence critique d'instabilité pour laquelle, en considérant un premier point (G) sur une zone (16) de variation d'impédance contrôlée d'un revê20 tement, un second point (H) sur le même revêtement à l'extérieur de la zone, et un troisième point (J) placé sur l'autre revêtement et situé sur une normale aux revêtements passant par le premier point, l'impédance diélectrique essentiellement capacitive (1/Ci), entre le second 25 (H) et le troisième (J) points est égale à la somme de l'impédance diélectrique (1/C0) entre le troisième (J) et le premier (G) po3nts et del'impédance (R) entre le second (H) et le premier (G) points. 1 1 1 - - e: - . 7e, %5.- -::15 ' 16. Procédé selon la revendication 15, caractérisé par le fait qu'il comprend en outre l'étape consistant à appliquer entre les électrodes une tension électrique d'inhibition d'une fréquence inférieure à la fréquence critique pour supprimer l'effet de biréfringence obtenu lors de l'application de la tension électrique d'excitation. 17. Procédé selon l'une des revendications 14 à 16, caractérisé par le fait que la tension d'excitation appliquée sur des zones de variation contrôlée d'impédance est formée par superposition de deux signaux basse fréquence appliqués respectivement sur les électrodes dont le déphasage fait apparaître des composantes hautes fréquences. 18. Procédé selon la revendication 15, caractérisé par le fait que les différentes zones ou plages à exciter de l'électrode, présentant une variation contrôlée d'impédance, présentent des fréquences critiques différentes, permettant ainsi un affichage sélectif en contrôlant la fréquence d'excitation. Z,